"ポリ-L-乳酸とポリ-D-乳酸とを含み、該ポリ-L-乳酸75重量部から25重量部、及び該ポリ-D-乳酸25重量部から75重量部ポリ-L-乳酸とポリ-D-乳酸の合計が100重量部を溶融混練し、延伸後の熱処理をすることによって得られ、DSC測定におけるΔHcが20J/g以上であるポリ乳酸系組成物からなり、該DSC測定における150°Cから200°Cの範囲にある吸熱ピークの最大吸熱ピークのピーク高さピーク1と205°Cから240°Cの範囲にある吸熱ピークの最大吸熱ピークのピーク高さピーク2とのピーク比ピーク1/ピーク2が0.2以下であって、かつ、面配向度が0.006以上であることを特徴とするポリ乳酸系延伸フィルム。前記熱処理の温度が140°Cから200°Cであって、かつ、前記熱処理の時間が1秒以上であることを特徴とする、請求項1に記載のポリ乳酸系延伸フィルム。前記熱処理の温度が150°Cから200°Cであって、かつ、前記熱処理の時間が3秒から60秒であることを特徴とする、請求項1に記載のポリ乳酸系延伸フィルム。205°Cから240°Cの範囲にある吸熱ピークの吸熱量が40J/g以上である請求項1から3のいずれか1項に記載のポリ乳酸系延伸フィルム。DSC測定における吸熱ピーク測定後に、降温した際の発熱量が40J/g以上である請求項1から4のいずれか1項に記載のポリ乳酸系延伸フィルム。広角X線測定における2θが12度、21度および24度近辺のピーク面積の総和SSCが全体の面積に対して20以上であり、かつ、2θが17度および19度近辺のピーク面積の総和SPLが全体の面積に対して5以下である請求項1から5のいずれか1項に記載のポリ乳酸系延伸フィルム。DSC測定において、250°Cで10分間経過後に降温した際の発熱量が20J/g以上のポリ乳酸系組成物を延伸してなる請求項1から6のいずれか1項に記載のポリ乳酸系延伸フィルム。DSC測定において、第2回昇温時における150°Cから200°Cの範囲にある吸熱ピークの最大吸熱ピークのピーク高さピーク10と205°Cから240°Cの範囲にある吸熱ピークの最大吸熱ピークのピーク高さピーク20とのピーク比ピーク10/ピーク20が0.5以下のポリ乳酸系組成物を延伸してなる請求項1から6のいずれか1項に記載のポリ乳酸系延伸フィルム。DSC測定において、第2回昇温時における205°Cから240°Cの範囲にある吸熱ピークの吸熱量が35J/g以上のポリ乳酸系組成物を延伸してなる請求項1から6のいずれか1項に記載のポリ乳酸系延伸フィルム。少なくとも一方向に2倍以上延伸されてなる請求項1から9のいずれか1項に記載のポリ乳酸系延伸フィルム。縦方向に2倍以上及び横方向に2倍以上延伸されてなる請求項1から9のいずれか1項に記載のポリ乳酸系延伸フィルム。本発明は、生分解性を有し、且つ透明性、耐熱性に優れるポリ乳酸系延伸フィルムを開発することを目的とする。本発明は、ポリ-L-乳酸とポリ-D-乳酸を含むポリ乳酸系組成物からなり、DSC測定における150~200°Cの範囲にある吸熱ピークの最大吸熱ピークのピーク高さピーク1と205~240°Cの範囲にある吸熱ピークの最大吸熱ピークのピーク高さピーク2とのピーク比ピーク1/ピーク2が0.2以下であることを特徴とするポリ乳酸系延伸フィルムを提供するものである。本発明のポリ乳酸系延伸フィルムは、従来のポリ乳酸二軸延伸フィルムの使用可能温度が140°Cまでであるのに対し、180°Cまで使用可能であり、しかも生分解性は損なわれず、透明性にも優れる。<ポリ-L-乳酸>本発明に係わるポリ乳酸系組成物の1成分であるポリ-L-乳酸PLLAは、L-乳酸を主たる構成成分、好ましくは95モル以上を含む重合体である。L-乳酸の含有量が95モル未満の重合体は、後述のポリ-D-乳酸PDLAと溶融混練して得られるポリ乳酸系組成物を延伸して得られる延伸フィルムの耐熱性が劣る虞がある。PLLAの分子量は後述のポリ-D-乳酸と混合したポリ乳酸系組成物がフィルムなどの層として形成性を有する限り、特に限定はされないが、通常、重量平均分子量Mwは6千~300万、好ましくは6千~200万の範囲にあるポリ-L乳酸が好適である。重量平均分子量が6千未満のものは得られる延伸フィルムの強度が劣る虞がある。一方、300万を越えるものは溶融粘度が大きくフィルム加工性が劣る虞がある。<ポリ-D-乳酸>本発明に係わるポリ乳酸系組成物層の1成分であるポリ-D-乳酸PDLAは、D-乳酸を主たる構成成分、好ましくは95モル以上を含む重合体である。D-乳酸の含有量が95モル未満の重合体は、前述のポリ-L-乳酸と溶融混練して得られるポリ乳酸系組成物を延伸して得られる延伸フィルムの耐熱性が劣る虞がある。PDLAの分子量は前述のPLLAと混合したポリ乳酸系組成物がフィルムとして形成性を有する限り、特に限定はされないが、通常、重量平均分子量Mwは6千~300万、好ましくは6千~200万の範囲にあるポリ-D乳酸が好適である。重量平均分子量が6千未満のものは得られる延伸フィルムの強度が劣る虞がある。一方、300万を越えるものは溶融粘度が大きくフィルム加工性が劣る虞がある。本発明においてPLLA及びPDLAには、本発明の目的を損なわない範囲で、少量の他の共重合成分、例えば、多価カルボン酸若しくはそのエステル、多価アルコール、ヒドロキシカルボン酸、ラクトン類等を共重合させておいてもよい。多価カルボン酸としては、具体的には、例えば、コハク酸、グルタル酸、アジピン酸、ピメリン酸、アゼライン酸、スベリン酸、デカンジカルボン酸、ドデカンジカルボン酸、セバシン酸、ジグリコール酸、ケトピメリン酸、マロン酸及びメチルマロン酸等の脂肪族ジカルボン酸並びにテレフタル酸、イソフタル酸及び2,6-ナフタレンジカルボン酸等の芳香族ジカルボン酸等が挙げられる。多価カルボン酸エステルとしては、具体的には、例えば、コハク酸ジメチル、コハク酸ジエチル、グルタル酸ジメチル、グルタル酸ジエチル、アジピン酸ジメチル、アジピン酸ジエチル、ピメリン酸ジメチル、アゼライン酸ジメチル、スベリン酸ジメチル、スベリン酸ジエチル、セバシン酸ジメチル、セバシン酸ジエチル、デカンジカルボン酸ジメチル、ドデカンジカルボン酸ジメチル、ジグリコール酸ジメチル、ケトピメリン酸ジメチル、マロン酸ジメチル及びメチルマロン酸ジメチル等の脂肪族ジカルボン酸ジエステル並びにテレフタル酸ジメチル及びイソフタル酸ジメチル等の芳香族ジカルボン酸ジエステルが挙げられる。多価アルコールとしては、具体的には、例えば、エチレングリコール、1,3-プロパンジオール、1,2-プロパンジオール、1,3-ブタンジオール、2-メチル-プロパンジオール、1,4-ブタンジオール、ネオペンチルグリコール、ペンタメチレングリコール、へキサメチレングリコール、オクタメチレングリコール、デカメチレングリコール、ドデカメチレングリコール、1,4-シクロヘキサンジオール、1,4-シクロヘキサンジメタノール、ジエチレングリコール、ジプロピレングリコール、トリエチレングリコール、テトラエチレングリコール、ペンタエチレングリコール及び分子量1000以下のポリエチレングリコール等が挙げられる。ヒドロキシカルボン酸としては、具体的には、例えば、グリコール酸、2-メチル乳酸、3-ヒドロキシ酪酸、4-ヒドロキシ酪酸、2-ヒドロキシ-n-酪酸、2-ヒドロキシ-3,3-ジメチル酪酸、2-ヒドロキシ-2-メチル酪酸、2-ヒドロキシ-3-メチル酪酸、ヒドロキシピバリン酸、ヒドロキシイソカプロン酸及びヒドロキシカプロン酸等が挙げられる。ラクトン類としては、具体的には、例えば、β-プロピオラクトン、β-ブチロラクトン、γ-ブチロラクトン、β又はγ-バレロラクトン、δ-バレロラクトン、δ-カプロラクトン、ε-カプロラクトン、4-メチルカプロラクトン、3,5,5-トリメチルカプロラクトン、3,3,5-トリメチルカプロラクトン等の各種メチル化カプロラクトン;β-メチル-δ-バレロラクトン、エナントラクトン、ラウロラクトン等のヒドロキシカルボン酸の環状1量体エステル;グリコリド、L-ラクチド、D-ラクチド等の上記ヒドロキシカルボン酸の環状2量体エステル等が挙げられる。また、本発明に係わるPLLA及びPDLAには、それぞれD-乳酸若しくはL-乳酸を前記範囲以下であれば少量含まれていてもよい。<ポリ乳酸系延伸フィルム>本発明のポリ乳酸系延伸フィルムは、前記ポリ-L-乳酸とポリ-D-乳酸を含むポリ乳酸系組成物からなり、DSC測定における150~200°Cの範囲にある吸熱ピークの最大吸熱ピークのピーク高さピーク1と205~240°Cの範囲にある吸熱ピークの最大吸熱ピークのピーク高さピーク2とのピーク比ピーク1/ピーク2が0.2以下、好ましくは0.1以下であることを特徴とするポリ乳酸系延伸フィルムである。本発明のポリ乳酸系延伸フィルムは、前記特性に加え、205~240°Cの範囲にある吸熱ピークの吸熱量ΔHmが40J/g以上、より好ましくは50J/g以上であり、DSC測定における吸熱ピーク測定後に、降温した際の発熱量ΔHcが40J/g以上、より好ましくは50J/g以上の特性を有する。本発明のポリ乳酸系延伸フィルムは、前記特性に加え、広角X線測定における2θが12度、21度および24度近辺のピーク面積の総和SSCが全体の面積に対して20以上、好ましくは25以上であり、かつ2θが17度および19度近辺のピーク面積の総和SPLが全体の面積に対して5以下、好ましくは3以下の特性を有する。かかる広角X線測定における2θが17度および19度近辺のピークはPLLA及びPDLAの結晶に基づくピークPPLであり、12度、21度および24度近辺のピークはPLLAとPDLAとが共結晶した所謂ステレオコンプレックスの結晶に基づくピークPSCである。本発明における広角X線による回折ピーク2θはX線回折装置株式会社リガク製自動X線回折装置RINT-2200またはRINT-2500を用いて測定して検出される回折ピークの角度度である。記録紙の基線強度;0cpsとX線回折強度曲線で囲まれた回折角2θが10~30度の総面積全体の面積を100とし、結晶に基づく各々の回折ピーク面積は、SPLについては17度および19度近辺の回折ピーク2θ、SSCについては12度、21度および24度近辺の回折ピーク2θ各々の面積を記録紙から切り出し、その重量を測定することにより算出した。また非結晶部分に起因するブロードな部分は非晶部分とした。尚、SPL、SSCを測定する際には非晶部分に伴う回折曲線をベースラインとしてその上の部分を測定した。なお、空気散乱がある場合は、非結晶部分に起因するブロードな部分に含まれる。本発明におけるポリ乳酸系延伸フィルムの熱融解特性は、DSC示差走査熱量計として、ティーエイインスツルメント社製Q100を用い、試料約5mgを精秤し、JISK7121及びJISK7122に準拠し、窒素ガス流入量:50ml/分の条件下で、0°Cから加熱速度:10°C/分で250°Cまで昇温して昇温時のDSC曲線を得、得られたDSC曲線から、延伸フィルムの融点Tm、205~240°Cの範囲にある吸熱ピークの吸熱量ΔHm、150~200°Cの範囲にある吸熱ピークの最大吸熱ピークのピーク高さピーク1と205~240°Cの範囲にある吸熱ピークの最大吸熱ピークのピーク高さピーク2とのピーク比ピーク1/ピーク2を求めるとともに、250°Cに10分間維持した後、冷却速度:10°C/分で0°Cまで降温して結晶化させて、降温時のDSC曲線を得、得られたDSC曲線から、延伸フィルムの結晶化の際の発熱量Hcを求めた。なお、ピーク高さは、65°C~75°C付近のベースラインと240°C~250°C付近のベースラインを結ぶことにより得られるベースラインからの高さで求めた。本発明のポリ乳酸系延伸フィルムの厚さは、通常、5~500μm、好ましくは10~100μmの範囲にある。本発明のポリ乳酸系延伸フィルムは、必要に応じて、他の層あるいは印刷層との密着性を向上させるために、プライマーコート、コロナ処理、プラズマ処理や火炎処理などを施しても良い。本発明のポリ乳酸系延伸フィルムは、用途に応じて、他の基材を積層させてもよい。他の基材としては、例えば、ポリエチレン、ポリプロピレン、ポリブテン及びポリメチルペンテン等のポリオレフィン、ポリエチレンテレフタレート及びポリカーボネート等のポリエステル、ナイロン、ポリスチレン、ポリ塩化ビニル、ポリ塩化ビニリデン、ポリビニルアルコール、エチレンビニルアルコール共重合体、ポリメチルメタクリレート、エチレン酢酸ビニル共重合体、ポリ乳酸、脂肪族ポリエステル等の生分解性ポリエステル等の熱可塑性樹脂からなるフィルム、シート、カップ、トレー状物、あるいはその発泡体、若しくはガラス、金属、アルミニウム箔、紙等が挙げられる。熱可塑性樹脂からなるフィルムは無延伸であっても一軸あるいは二軸延伸フィルムであっても良い。勿論、基材は1層でも2層以上としても良い。<ポリ乳酸系組成物>本発明の上記特性を有するポリ乳酸系延伸フィルムを得るには、ポリ-L-乳酸とポリ-D-乳酸を含むポリ乳酸系組成物として、以下の熱融解特性を有するポリ乳酸系組成物を用意して、延伸することが好ましい。本発明に係わるポリ乳酸系組成物は、DSC測定において、ポリ乳酸系組成物を250°Cで10分融解させた後に降温した際第1回降温時の発熱量ΔHcが好ましくは20J/g以上である熱特性を有することが望ましい。さらに、本発明に係わるポリ乳酸系組成物は、そのDSCの第2回昇温時の測定250°Cで10分経た後に10°C/分で降温を行い、0°Cから再度10°C/分で昇温において得られたDSC曲線の150~200°Cの範囲にある吸熱ピークの最大吸熱ピークのピーク高さピーク10と205~240°Cの範囲にある吸熱ピークの最大吸熱ピークのピーク高さピーク20のピーク比ピーク10/ピーク20が好ましくは0.5以下、より好ましくは0.3以下、特に好ましくは0.2以下であるという熱特性を有することが望ましい。これは、この組成物がステレオコンプレックス晶を選択的に形成しているためと考えられる。ピーク比ピーク10/ピーク20が0.5より大きいと、結晶化後にPLLA、PDLA単体結晶の形成量が大きく、ポリ-L-乳酸とポリ-D-乳酸とが十分に混練されていない虞がある。ピーク比ピーク10/ピーク20が0.5より大きい組成物は結晶化後のα晶PLLAあるいはPDLAの単独結晶の形成量が大きいため、延伸しても耐熱性に劣る虞がある。また、本発明に係わるポリ乳酸系組成物は、DSCの第2回昇温時における205~240°Cの吸熱ピークの吸熱量ΔHmが35J/g以上であることが好ましい。本発明に係わるポリ乳酸系組成物の熱融解特性は、前記ポリ乳酸系延伸フィルムの熱融解特性を求めた方法と同様な方法で、DSC示差走査熱量計として、ティーエイインスツルメント社製Q100を用い、試料約5mgを精秤し、JISK7121及びJISK7122に準拠して求めた。なお、ポリ乳酸系組成物の熱融解特性は、降温時と第2回昇温時における特性を求めた。本発明に係わるポリ乳酸系組成物は、好ましくは前記PLLAを25~75重量部、より好ましくは35~65重量部、特に好ましくは45~55重量部、その中でも好ましくは47~53重量部及びPDLAを好ましくは75~25重量部、より好ましくは65~35重量部、特に好ましくは55~45重量部、その中でも好ましくは53~47重量部PLLAPDLA=100重量部から構成されている、即ち調製されている。本発明に係わるポリ乳酸系組成物は、ポリ-L-乳酸及びポリ-D-乳酸の重量平均分子量が、いずれも6千~300万の範囲内であり、かつ、ポリ-L-乳酸またはポリ-D-乳酸のいずれか一方の重量平均分子量が3万~200万であるポリ-L-乳酸及びポリ-D-乳酸から混練により調製することが望ましい。また、本発明に係わるポリ乳酸系組成物は、例えば、これらPLLAとPDLAを、230~260°Cで二軸押出機、二軸混練機、バンバリーミキサー、プラストミルなどで溶融混練することにより得ることができる。PLLAの量が上記範囲外の組成物は上述の方法で混練しても、得られる組成物を延伸してなるフィルムはα晶の結晶体を含み、耐熱性が不十分となる虞がある。本発明に係わるポリ乳酸系組成物が耐熱性に優れるのは、当該組成物がステレオコンプレックス構造を形成しており、ステレオコンプレックス構造はPLLAとPDLAの等量から構成されるためであると考えられる。本発明に係わるポリ乳酸系組成物を得るために、PLLAとPDLAを溶融混練するときの温度は、好ましくは230~260°Cであり、より好ましくは235~255°Cである。溶融混練する温度が230°Cより低いとステレオコンプレックス構造物が未溶融で存在する虞があり、260°Cより高いとポリ乳酸が分解する虞がある。また、本発明に係わるポリ乳酸系組成物を調製する際に、PLLAとPDLAを十分に溶融混練することが望ましい。溶融混練時間は、用いる溶融混練機にもよるが、通常、5分間以上であればよい。PLLAとPDLAの溶融混練時間をより長くすればするほど、例えば、20分間以上、あるいは30分間以上とすることにより、得られるポリ乳酸系組成物は、DSCの第2回昇温時における205~240°Cの吸熱ピークの吸熱量ΔHmが45J/g以上、あるいは50J/g以上となり、150~200°Cの範囲にある吸熱ピークの吸熱量は3.5J/g以下、あるいは0J/gとなり、よりステレオコンプレックスの結晶化が早く、PLLAあるいはPDLAの単独結晶α晶が生成し難いポリ乳酸系組成物とすることができるとともに、得られるポリ乳酸系延伸フィルムの明澄性が増す。本発明に係るポリ乳酸系組成物は、ステレオコンプレックスの結晶化が早く、かつステレオコンプレックス結晶化可能領域も大きいので、PLLAあるいはPDLAの単独結晶α晶が生成し難いと考えられる。前述のように、本発明に係わるポリ乳酸系組成物は、DSCによる250°Cで10分経過後の降温時での測定10°C/分において結晶化によるピーク発熱量ΔHcが、20J/g以上であるとポリ乳酸系組成物の結晶化が速やかに起こる。また結晶化による発熱量が20J/gより小さいと結晶化速度が小さく、上記混練が十分でない虞がある。本発明に係わるポリ乳酸系組成物の重量平均分子量は特に限定されるものではない。しかしながら、本発明に係わるポリ乳酸系組成物は、重量平均分子量が1万~150万の範囲にあることが好ましく、さらには重量平均分子量が5万~50万の範囲にあることが望ましい。重量平均分子量が、上記範囲を高分子側に外れるとステレオコンプレックス化が十分でなく耐熱性が得られない虞があり、また低分子側に外れると得られるポリ乳酸系組成物層の強度が十分でない虞がある。<ポリ乳酸系延伸フィルムの製造方法>本発明のポリ乳酸系延伸フィルムは、前記ポリ-L-乳酸とポリ-D-乳酸を含むポリ乳酸系組成物を用いて、押出成形して得られるフィルムあるいはシートを、好ましくは一方向に2倍以上、より好ましくは2~12倍、さらに好ましくは3~6倍延伸することにより、耐熱性、透明性に優れる延伸フィルムが得られる。延伸倍率の上限は延伸し得る限り、とくに限定はされないが、通常、12倍を超えるとフィルムが破断したりして、安定して延伸できない虞がある。また、押出成形して得られるフィルムあるいはシートを、好ましくは縦方向に2倍以上及び横方向に2倍以上、より好ましくは縦方向に2~7倍及び横方向に2~7倍、さらに好ましくは縦方向に2.5~5倍及び横方向に2.5~5倍延伸することにより、耐熱性、透明性に優れる延伸フィルム二軸延伸フィルムが得られる。延伸倍率の上限は延伸し得る限り、とくに限定はされないが、通常、7倍を超えるとフィルムが破断したりして、安定して延伸できない虞がある。また良好に延伸できる範囲では延伸倍率が高いほど、強く配向するため得られるフィルムの剛性及び耐熱性が上がる傾向にある。更に2軸延伸はMD→TD→MDと2段階に行うことで特にMD方向の配向度を上げ、MD方向の剛性、耐熱性を高めても良い。当然その逆にTD方向に2段階に延伸しても良い。本発明のポリ乳酸系延伸フィルムは、延伸した後、好ましくは140~220°C、より好ましくは150~200°Cで、好ましくは1秒以上、より好ましくは3~60秒熱処理しておくと、更に耐熱性が改良される。次に実施例を挙げて本発明を更に具体的に説明するが、本発明はその要旨を越えない限りこれらの実施例に制約されるものではない。実施例、比較例及び参考例で使用したポリ乳酸は次の通りである。イポリ-L-乳酸PLLA―1:D体量:1.9Mw:22.2万g/モル、Tm:163°Cロポリ-L-乳酸PURAC社製:PLLA―2:D体量:0.0Mw:39.5万g/モル、Tm:184°C、Inherentviscosityクロロホルム、25°C、0.1g/dl:3.10dl/gハポリ-L-乳酸PURAC社製:PLLA―3:D体量:0.0Mw:143万g/モル、Tm:186°C、Inherentviscosityクロロホルム、25°C、0.1g/dl:7.11dl/g二ポリ-D-乳酸PURAC社製:PDLA―1:D体量:100.0Mw:29.8万g/モル、Tm:176°C、Inherentviscosityクロロホルム、25°C、0.1g/dl:2.46dl/gホポリ-D-乳酸PURAC社製:PDLA―2:D体量:100.0Mw:135万g/モル、Tm:180°C、Inherentviscosityクロロホルム、25°C、0.1g/dl:7.04dl/g本発明における測定方法は以下のとおりである。1-1重量平均分子量Mwイ~ホのポリ-L-乳酸およびポリ-D-乳酸は以下の方法で測定した。試料20mgに、GPC溶離液10mlを加え、一晩静置後、手で緩やかに攪拌した。この溶液を、両親媒性0.45μm―PTFEフィルターADVANTECDISMIC―25HP045ANでろ過し、GPC試料溶液とした。測定装置;ShodexGPCSYSTEM-21解析装置;データ解析プログラム:SIC480データステーションII検出器;示差屈折検出器RIカラム;ShodexGPCK-GK-806LK-806Lカラム温度;40°C溶離液;クロロホルム流速;1.0ml/分注入量;200μL分子量校正;単分散ポリスチレン1-2重量平均分子量Mwポリ-L-乳酸およびポリ-D-乳酸を溶融混練してなるポリ乳酸系組成物は以下の方法で測定した。試料20mgを移動相に溶解し濃度0.5、0.45μmの親水性PTFEフィルターMillex-LH;日本ミリポアでろ過し、GPC試料溶液とした。カラム;PLHFIPgel300×7.5mm2本Polymerlaboratoriesカラム温度;40°C移動相;HFIP5mMTFANa流量;1.0ml/分検出;RI注入量;50μL測定装置;510高圧ポンプ、U6K注水装置、410示差屈折計日本ウオーターズ分子量校正;単分散PMMAEasiCalPM-1;Polymerlaboratories2DSC測定前記記載の方法で測定した。3透明性日本電色工業社製ヘイズメーター300Aを用いてフィルムのヘイズHZ及び平行光光線透過率PTを測定した。4表面粗さ株式会社小坂研究所製三次元表面粗さ測定器SE-30Kを用いてフィルム表面の中心面平均粗さSRaを測定した。5引張り試験フィルムからMD方向及びTD方向に、夫々短冊状の試験片長さ:50あるいは150mm、幅:15mmを採取して、引張り試験機オリエンテック社製テンシロン万能試験機RTC-1225を使用し、チャック間距離:20mmあるいは100mm、クロスヘッドスピード:300mm/分但し、ヤング率の測定は5mm/分で測定で、引張り試験を行い、引張強さMPa、伸び及びヤング率MPaを求めた。ただし、実施例1、比較例1は、チャック間距離100mmとしたが、実施例2~6、比較例2~6はチャック間距離20mmとした。6耐熱性熱分析装置セイコーインスツルメンツ株式会社製熱応用歪測定装置TMA/SS120を用いてフィルムから幅4mmの試験片を切り出し、チャック間5mmで試験片に荷重0.25MPaを掛け、100°C開始温度から5°C/分で昇温し、各温度における試験片の変形伸びまたは収縮を測定した。7広角X線測定実施例1及び比較例1の測定測定装置:X線回折装置株式会社リガク製自動X線回折装置RINT-2200反射法X線ターゲット;CuK―α出力;40kV×40mA回転角;4.0度/分ステップ;0.02度走査範囲;10~30度実施例2~6、実施例10~14及び比較例2~5の測定測定装置:X線回折装置株式会社リガク製自動X線回折装置RINT-2500透過法X線ターゲット:CuK―α出力:50kV×300mA回転角;2.0度/分ステップ:0.01度走査範囲:5~30度8透湿度水蒸気透過度JISZ0208に準拠して求めた。フィルムを採取して、表面積が約100cm2の袋を作り、塩化カルシウムを適量入れた後、密封した。これを40°C、90RH相対湿度の雰囲気中に3日間放置し、重量増加から透湿度水蒸気透過度を求めた。9酸素透過度JISK7126に基づいて20°C湿度0RH相対湿度の条件で、酸素透過測定器MOCON社製、OXTRAN2/21MLを使用して測定した。10フィルムの面配向度アッベ屈折計DR-M2型株アタゴ社製を用いて23°Cで測定した。実施例1PLLA―1:PDLA―2を50:50重量部の比で計量し、二軸混練押出機を用い、溶融温度;250°C、混練時間;1分で、溶融混練してポリ乳酸系組成物を得た後、T-ダイシート成形機で、厚さ約300μmのポリ乳酸系組成物からなるシートを得た。本二軸混練押出機は40kg/hの能力を有するが、その押出量では数十秒程度である。それでは混練が不十分なために押出量を7kg/hまで落とすことによって混練時間を6分まで上げて行った。かかるポリ乳酸系組成物の熱融解特性を前記記載の方法で測定した。次に、当該シートをブルックナー社製二軸延伸機で、縦方向に延伸温度;65°Cで3倍に、横方向に延伸温度;70°Cで3倍に延伸し、テンター内で180°Cで約40秒間のヒートセットを行い、ポリ乳酸系延伸フィルムを得た。得られたポリ乳酸系延伸フィルムの物性を前記記載の方法で測定した。測定結果を表1に、熱融解特性を図1及び図2に示す。比較例1実施例1で用いたPLLA―1及びPDLA―1に代えて、PLLA―1を単独で用い、二軸延伸フィルムのヒートセットを150°Cで約40秒間行う以外は実施例1と同様に行い、PLLA―1のシート及び二軸延伸フィルムを得た。測定結果を表1に、熱融解特性を図3及び図4に示す。表1から明らかなように、実施例1で得られたポリ乳酸系組成物からなる二軸延伸フィルムは、熱融解特性において、150~200°Cの範囲の吸熱ピーク吸熱量は僅かで、205~240°Cの範囲の吸熱ピークは大きく、吸熱量ΔHmも66.1J/gと多く、降温した際の発熱量ΔHcも49.7J/gある。また、二軸延伸フィルムの素材となるポリ乳酸系組成物シートの熱融解特性は、第1回降温時の発熱量ΔHcが20.3J/g、第2回昇温時には、150~200°Cの範囲には吸熱ピークはみられず、205~240°Cの範囲の吸熱ピークの吸熱量ΔHmは51.0J/gである。さらに、実施例1で得られたポリ乳酸系組成物からなる二軸延伸フィルムは、透明性、耐熱性に優れ、透湿度及び酸素透過度も低く、バリア性能を有し、広角X線測定における12度、21度、24度近辺のピーク面積SSCが全体の面積に対して50.9と20以上であり、かつ2θが17度、19度近辺のピーク面積SPLが全体の面積に対して0.0と5以下である。そのため結晶化した部分はステレオコンプレックス構造物となっており、その比率が大きいことが分かる。それに対し、比較例1で得られたPLLA―1からなる二軸延伸フィルムは、150~200°Cの範囲の吸熱ピークのみで、205~240°Cの範囲の吸熱ピークはなく、降温した際の発熱量ΔHcは0.4J/gと実施例1で得られたポリ乳酸系組成物からなる二軸延伸フィルムに比べ少ない。また、二軸延伸フィルムの素材となるPLLA―1シートの熱融解特性は、第1回降温時の発熱量ΔHcは0であり、第2回昇温時には、205~240°Cの範囲には吸熱ピークはみられず、150~200°Cの範囲のピークのみであり、その吸熱量ΔHmは32.1J/gである。さらに、比較例1で得られたPLLA―1からなる二軸延伸フィルムは、透明性は優れるものの、耐熱性、バリア性能に劣るとともに、広角X線測定における回折ピークは12度、21度、24度近辺のピーク面積SSCが全体の面積に対して0.0であり、かつ2θが17度、19度近辺のピーク面積SPLが全体の面積に対して57.3である。そのため結晶化した部分はステレオコンプレックス構造物を含まないことが分かる。実施例2<ポリ乳酸系組成物からなるプレスシートの製造>PLLA―1:PDLA―2を50:50重量部の比で80g計量し、東洋精機製ラボプラストミルCモデル2軸混練機を用いて250°C、120rpmの条件下で20分間溶融混練して、ポリ乳酸系組成物を得た。ついで、当該ポリ乳酸系組成物を、プレス成形し、厚さ:500μmのポリ乳酸系組成物からなるプレスシートを得た。<二軸延伸フィルムの製造>前記プレスシートを、パンタグラフ式バッチ二軸延伸装置ブルックナー社製を用いて75°Cホットエアーで60秒予熱した後、2.1m/分の速度で、縦横方向に3.0倍延伸同時二軸延伸し、厚さ約50μmの二軸延伸フィルムを得た。次いで、得られたニ軸延伸フィルムを金枠にクリップで固定し、200°C×15分の条件でヒートセット熱処理した後、室温で十分冷やしてポリ乳酸系ニ軸延伸フィルムを得た。得られたポリ乳酸系組成物からなるプレスシート及びポリ乳酸ニ軸延伸フィルムを前記記載の方法で測定した。測定結果を表2に示す。実施例3実施例2で用いたPLLA―1に代えてPLLA―3を用いる以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表2に示す。実施例4実施例2で用いたPLLA―1に代えてPLLA―3を、実施例2で用いたPDLA―2に代えてPDLA―1を用いる以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表2に示す。実施例5実施例2で用いたPLLA―1に代えてPLLA―2を用いる以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表2に示す。実施例6実施例2で用いたPLLA―1に代えてPLLA―2を、実施例2で用いたPDLA―2に代えてPDLA―1を用いる以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表2に示す。比較例2実施例2で用いたポリ乳酸系組成物に替え、ラボプラストミルでの混練時間を3分間として得た混練物を用いる以外は、実施例2と同様に行い、組成物及びニ軸延伸フィルムを得た。得られたプレスシート及びニ軸延伸フィルムを前記記載の方法で測定した。測定結果を表2に示す。比較例3実施例4で用いたポリ乳酸系組成物に替え、ラボプラストミルでの混練時間を3分間として得た混練物を用いる以外は、実施例2と同様に行い、組成物及びニ軸延伸フィルムを得た。得られたプレスシート及びニ軸延伸フィルムを前記記載の方法で測定した。測定結果を表2に示す。比較例4実施例6で用いたポリ乳酸系組成物に替え、ラボプラストミルでの混練時間を3分間として得た混練物を用いる以外は、実施例2と同様に行い、組成物及びニ軸延伸フィルムを得た。得られたプレスシート及びニ軸延伸フィルムを前記記載の方法で測定した。測定結果を表2に示す。表2の実施例2~6に示すように、本発明のポリ乳酸系延伸フィルムはいずれも、DSC測定における150~200°Cの範囲にある吸熱ピークの最大吸熱ピークピーク1と205~240°Cの範囲にある吸熱ピークの最大吸熱ピークピーク2とのピーク比ピーク1/ピーク2が0.06~0.18といずれも0.2以下であり、205~240°Cの範囲にある吸熱ピークの吸熱量は45.0~62.4J/gといずれも40J/g以上であり、降温時の発熱量は46.1~71.4J/gといずれも40J/g以上であり、耐熱性に優れることが分かる。また、かかる熱融解特性を有するポリ乳酸系延伸フィルムを得るには、ポリ乳酸系組成物の第1回降温時の発熱量が多く、第2回昇温時における150~200°Cの範囲にある吸熱ピークの最大吸熱ピークピーク10と205~240°Cの範囲にある吸熱ピークの最大吸熱ピークピーク20とのピーク比ピーク10/ピーク20が0.5以下のポリ乳酸系組成物を用いることが好ましいことが分かる。また実施例2~6は広角X線測定における12度、21度、24度近辺のピーク面積SSCが全体の面積に対して24~32と20以上であり、かつ2θが17度、19度近辺のピーク面積SPLが全体の面積に対して0と5以下である。そのため結晶化した部分はステレオコンプレックス構造物となっており、その比率は大きいことが分かる。一方、実施例2、4、5、6と同じ混合比を有するポリ-L-乳酸とポリ-D-乳酸を用いても、比較例2~5の延伸フィルムは、DSC測定における150~200°Cの範囲にある吸熱ピークの最大吸熱ピークピーク1と205~240°Cの範囲にある吸熱ピークの最大吸熱ピークピーク2とのピーク比ピーク1/ピーク2が0.73~1.39と0.2を超え、耐熱性に劣ることが分かる。また、比較例2~4の延伸フィルムの素材として用いた混練物プレスシートの第2回昇温時における150~200°Cの範囲にある吸熱ピークの最大吸熱ピークピーク10と205~240°Cの範囲にある吸熱ピークの最大吸熱ピークピーク20とのピーク比ピーク10/ピーク20は、1.50~4.00と0.5を超えている。また比較例2~5は広角X線測定における12度、21度、24度近辺のピーク面積SSCが全体の面積に対して5~19と20未満であり、かつ2θが17度、19度近辺のピーク面積SPLが全体の面積に対して比較例2は18と5よりも大きく、比較例3~5は0である。そのため結晶化した部分が十分にステレオコンプレックス構造物化してなかったり、していてもその比率が小さいことが分かる。実施例7実施例2で用いたPDLA―2に代えてPDLA―1を用い、また混練時間を30分とする以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表3に示す。実施例8実施例2で用いたPDLA―2に代えてPDLA―1を用い、また混練時間を40分とする以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表3に示す。実施例9混練時間を30分とする以外は、実施例2と同様に行い、ポリ乳酸系組成物及びポリ乳酸系ニ軸延伸フィルムを得た。得られたポリ乳酸系組成物からなるプレスシート及びポリ乳酸ニ軸延伸フィルムを前記記載の方法で測定した。測定結果を表3に示す。表3の実施例7~9に示すように、本発明のポリ乳酸系延伸フィルムは混練時間が長くなることで、更にDSC測定における150~200°Cの範囲にある吸熱ピークの最大吸熱ピークピーク1と205~240°Cの範囲にある吸熱ピークの最大吸熱ピークピーク2とのピーク比ピーク1/ピーク2が小さくなり、240°Cの範囲にある吸熱ピークの吸熱量、降温時の発熱量が大きくなることが分かる。また、かかる熱融解特性を有するポリ乳酸系延伸フィルムを得るには、ポリ乳酸系組成物の第1回降温時の発熱量も混練時間が長くなると大きく、第2回昇温時における150~200°Cの範囲にある吸熱ピークの最大吸熱ピークピーク10と205~240°Cの範囲にある吸熱ピークの最大吸熱ピークピーク20とのピーク比ピーク10/ピーク20が小さくなることが分かる。また実施例7、8、9のフィルムを並べて目から30cmの場所に位置し、8m先にある蛍光灯の灯りを見たところ、混練時間が30分の実施例7はやや蛍光灯の像の輪郭がぼやけているのに対して、混練時間が40分の実施例8は蛍光灯の像の輪郭がはっきり見える。またこの見え方は分子量が高いPDLA2を用いた混練時間30分の実施例9と同程度である。このことから混練時間を長くすればフィルムの明澄性が向上するのは明らかである。また分子量の高いDPLAを用いたフィルムの明澄性が向上するのも明らかである。実施例10実施例1で得られた厚さ約300μmのポリ乳酸系組成物からなるシートを用いて前記のパンタグラフ式バッチ二軸延伸装置ブルックナー社製を用い行った。予熱:75°C×1分ホットエアー延伸倍率:3×3方法:同時2軸延伸速度:2.1m/分緩和率:2.5ヒートセット:200°C×1分得られたニ軸延伸フィルムを前記記載の方法で測定した。測定結果を表4に示す。実施例11延伸方法を逐次2軸の倍率3×3MD→TDとした以外は、実施例10と同様に行い、ニ軸延伸フィルムを得た。得られたニ軸延伸フィルムを前記記載の方法で測定した。測定結果を表4に示す。実施例12延伸方法を同時2軸の倍率4×4とした以外は、実施例10と同様に行い、ニ軸延伸フィルムを得た。得られたニ軸延伸フィルムを前記記載の方法で測定した。測定結果を表4に示す。実施例13延伸方法を逐次2軸の倍率4×4MD→TDとした以外は、実施例10と同様に行い、ニ軸延伸フィルムを得た。得られたニ軸延伸フィルムを前記記載の方法で測定した。測定結果を表4に示す。実施例14延伸方法を2段逐次2軸の倍率3×4×1.3MD→TD→MDとした以外は、実施例10と同様に行い、ニ軸延伸フィルムを得た。得られたニ軸延伸フィルムを前記記載の方法で測定した。測定結果を表4に示す。表4の実施例10~14に示すように、本発明のポリ乳酸系延伸フィルムはいずれも、DSC測定における150~200°Cの範囲にある吸熱ピークの最大吸熱ピークピーク1と205~240°Cの範囲にある吸熱ピークの最大吸熱ピークピーク2とのピーク比ピーク1/ピーク2が0.09~0.12といずれも0.2以下であり、205~240°Cの範囲にある吸熱ピークの吸熱量は57.2~63.2J/gであり、SC構造の結晶が優先的に形成され耐熱性に優れることが分かる。また実施例10~14の中で比べると延伸倍率の高い実施例12~14が実施例10~12に比べて面配向度が大きく、フィルム剛性、破断強度が高い、またMD方向のTMA伸度も100~160°Cの実用的な使用範囲では変化率が実施例10、11に比べて小さかった。特に逐次2軸、2段階2軸で成形した実施例13、14は100~160°Cの変化量が1以下と耐熱性に優れていることが分かる。"